(57)【要約】【課題】コンクリート硬化時の高温度の強アルカリ性に対して優れた耐久性を有するポリウレタン系エラストマー製のコンクリート用型枠、さらには製造時の作業性に優れた型枠及び該型枠製造用組成物を提供する。【解決手段】８５℃におけるｐＨ１３のアルカリ水溶液浸漬試験で１０日経過後の硬度が２５℃で５５〜９０、引裂強度の維持率が８０％以上のポリウレタン系エラストマーからなるコンクリート用型枠、及び該型枠の製造に用いられるポリウレタン系エラストマー組成物である。具体的には、これらはイソシアネート基含有プレポリマーと活性水素化合物とを場合により更に可塑剤を用いて得られる。【選択図】　なし【特許請求の範囲】
【請求項１】
８５℃におけるｐＨ１３のアルカリ水溶液浸漬試験で１０日経過後の硬度が２５℃で５５〜９０であり、かつ、同条件後における引裂強度の維持率が８０％以上のポリウレタン系エラストマーからなること、を特徴とするコンクリート用型枠。
【請求項２】
前記ポリウレタン系エラストマーが、７５℃における粘度が５００〜２０００ｍＰａ・ｓのイソシアネート基含有プレポリマーと２５℃における粘度が５００ｍＰａ・ｓ以下の活性水素化合物とを１００℃以下で混合したのち１０分経過後の２５℃における粘度が１０００００ｍＰａ・ｓ以下となる条件で反応させて得られるポリウレタン系エラストマーである、請求項１に記載のコンクリート用型枠。
【請求項３】
イソシアネート基含有プレポリマーと活性水素化合物とを含有するコンクリート用ポリウレタン系エラストマー型枠製造用組成物であって、
前記イソシアネート基含有プレポリマーが、有機ポリイソシアネートと側鎖脂肪族炭化水素基を有する脂肪族炭化水素系高分子ポリオールとを反応させて得られるイソシアネート基含有ウレタンプレポリマーであること、を特徴とする前記コンクリート用ポリウレタン系エラストマー型枠製造用組成物。
【請求項４】
イソシアネート基含有プレポリマーと活性水素化合物と可塑剤とを含有するコンクリート用ポリウレタン系エラストマー型枠製造用組成物であって、
前記イソシアネート基含有プレポリマーが、有機ポリイソシアネートと側鎖脂肪族炭化水素基を有する脂肪族炭化水素系高分子ポリオールとを反応させて得られるイソシネート基含有ウレタンプレポリマーであり、かつ、前記可塑剤がアジピン酸ジエステル及び／又はアルキル置換されていてもよいジフェニルエタンであること、を特徴とする前記コンクリート用ポリウレタン系エラストマー型枠製造用組成物。
【請求項５】
イソシアネート基含有プレポリマーと活性水素化合物とを反応させて得られるポリウレタン系エラストマーからなるコンクリート用型枠であって、
前記イソシアネート基含有プレポリマーが、有機ポリイソシアネートと側鎖脂肪族炭化水素基を有する脂肪族炭化水素系高分子ポリオールとを反応させて得られるイソシアネート基含有ウレタンプレポリマーであること、を特徴とする前記コンクリート用型枠。
【請求項６】
前記の側鎖脂肪族炭化水素基を有する脂肪族炭化水素系高分子ポリオールが側鎖１，２−ビニル基含有ポリブタジエンポリオールである、請求項５に記載のコンクリート用型枠。
【請求項７】
イソシアネート基含有プレポリマーとポリアミン化合物とを反応させて得られるポリウレタン系エラストマーからなるコンクリート用型枠であって、
前記イソシアネート基含有プレポリマーが、有機ポリイソシアネートと脂肪族炭化水素系高分子ポリオールとを反応させて得られるイソシアネート基含有ウレタンプレポリマーであること、を特徴とする前記コンクリート用型枠。
【請求項８】
前記脂肪族炭化水素系高分子ポリオールがポリブタジエンポリオールである、請求項７に記載のコンクリート用型枠。
【発明の詳細な説明】
【０００１】
【発明の属する技術分野】
本発明は、耐強アルカリ性に優れたコンクリート用型枠、及び該型枠の製造に用いられるポリウレタン系エラストマー組成物に関する。
【０００２】
【従来の技術】
従来、コンクリート用の型枠としては、木製あるいは金属製の型枠が使用されてきた。しかし、これら木製あるいは金属製の型枠を使用してコンクリート成形体を製造した場合、型枠とコンクリートとが固着しやすいため、コンクリート成形体を脱型した後、型枠の表面にコンクリートが付着して残ったり、また、コンクリート成形体の表面が平滑にならないなどの不具合を生じていた。
【０００３】
そのため、型枠とコンクリートとの間の離型性を向上させて、脱型を容易にするため、例えば、特開昭４９−１８９１３号公報では、熱硬化性ポリウレタン樹脂を用いたコンクリートブロック用の型枠が提案されており、また、特開平７−４７５２７号公報では、熱可塑性樹脂にパラフィンワックスを練り合わせた合成樹脂組成物を用いたコンクリート型枠が提案されている。
【０００４】
しかし、特開昭４９−１８９１３号公報に記載のコンクリートブロック用型枠を用いてコンクリート成形体を製造した場合には、型枠表面に離型剤を塗布しないと良好に脱型することができず、繰り返して使用するときには、その度毎に離型剤を塗布する必要があり、成形作業が煩雑となる。また、特開平７−４７５２７号公報に記載のコンクリート型枠を用いて成形した場合には、繰り返して使用すると、型枠とコンクリートとの間の離型性が低下し、良好に脱型できなくなる。
【０００５】
さらに、近年、土木建築の分野では、建造物の装飾化が進むにつれて、表面に複雑な起伏を施したコンクリート成形体の化粧パネルが使用されることも多く、このようなコンクリート成形体の化粧パネルを良好に成形でき、しかも繰り返して使用できるようなコンクリート型枠の開発が望まれている。
【０００６】
そこで、特開平１１−３１０６２１号公報では、離型剤を使用しなくても繰り返して使用でき、得られるコンクリート成形体の表面平滑性および仕上がり面の美観が良好で、複雑な形状の成形も良好に行なうことができる、コンクリート型枠およびそれに使用するポリウレタンエラストマーが提案されている。
【０００７】
【発明が解決しようとする課題】
しかしながら、特開平１１−３１０６２１号公報に記載のコンクリート型枠用ポリウレタンエラストマーは、アルカリ性に対する耐久性が低く、特に温度が高くなるにつれてこの傾向が強くなる。コンクリートの成分の一つであるセメントは強塩基であり、また、水と反応して凝結するときに水和熱を発生する。特に硬化速度を早めた場合は、コンクリートの温度が４０〜５０℃あるいはそれ以上にも達する場合がある。また、コンクリートはアルカリ性であり、雨水にさらされるとアルカリ性の水溶液がコンクリート成形体からしみ出してくるため、前記公報に記載のポリウレタンエラストマー製の型枠は、アルカリ性の水溶液にふれてその物性が顕著に低下し、耐久性が著しく悪化するという問題がある。
この公報に開示されているポリウレタンエラストマーは、硬化剤としてビス（β−ヒドロキシエトキシベンゼン）が使用されているため、硬化剤の液温を融点以上の１２０℃近辺にせざるを得ず、作業性に問題がある。
【０００８】
また、従来から、建築物の壁材として軽量コンクリートパネルが使われているが、最近ではさらに、外壁用の軽量コンクリートパネルは意匠付きが好まれるようになってきたため、型枠もこれまでのフラットな木材や金属の板材から、凹凸を付けやすい樹脂製型枠が用いられるようになっている。
軽量コンクリートは、硬化条件から大きく２つに分類される。一つは常圧湿潤硬化であり、もう一つは高圧高湿度のオートクレーブ硬化である。同一密度で比較するとオートクレーブ硬化方式が強度が格段に大きいので、壁材としてはオートクレーブ硬化方式のパネル（ＡＬＣ板）が主流になっている。
意匠付きコンクリートパネルを作るときは、金属の平板製の型枠より高価な意匠付きの樹脂製型枠と、ＡＬＣ板製造では、大きなオートクレーブを用いる必要があるので生産速度が重視されている。
コンクリートは硬化温度が高いほど硬化速度が大きいので、７０〜８０℃の高い温度で一次硬化が行われることが提案されている（特開２０００−１６９２６０号公報参照）。
このように、７０〜８０℃の高温度耐強アルカリ性の意匠付き型枠材としては、シリコーンゴムが知られているのみで、ウレタン樹脂製のものは知られていなかった。
【０００９】
本発明は、コンクリート硬化時の高温度の強アルカリ性に対して優れた耐久性を有するポリウレタン系エラストマー製のコンクリート用型枠、さらには製造時の作業性に優れた型枠及び該型枠製造用組成物を提供することを目的とする。
【００１０】
【課題を解決するための手段】
上記目的を達成するため、本発明は、次の（１）〜（８）である。
（１）　８５℃におけるｐＨ１３のアルカリ水溶液浸漬試験で１０日経過後の硬度が２５℃で５５〜９０であり、かつ、同条件後における引裂強度の維持率が８０％以上のポリウレタン系エラストマーからなること、を特徴とするコンクリート用型枠。
【００１１】
（２）　前記ポリウレタン系エラストマーが、７５℃における粘度が５００〜２０００ｍＰａ・ｓのイソシアネート基含有プレポリマーと２５℃における粘度が５００ｍＰａ・ｓ以下の活性水素化合物とを１００℃以下で混合したのち１０分経過後の２５℃における粘度が１０００００ｍＰａ・ｓ以下となる条件で反応させて得られるポリウレタン系エラストマーである、前記（１）のコンクリート用型枠。
【００１２】
（３）　イソシアネート基含有プレポリマーと活性水素化合物とを含有するコンクリート用ポリウレタン系エラストマー型枠製造用組成物であって、前記イソシアネート基含有プレポリマーが、有機ポリイソシアネートと側鎖脂肪族炭化水素基を有する脂肪族炭化水素系高分子ポリオールとを反応させて得られるイソシアネート基含有ウレタンプレポリマーであること、を特徴とする前記コンクリート用ポリウレタン系エラストマー型枠製造用組成物。
【００１３】
（４）　イソシアネート基含有プレポリマーと活性水素化合物と可塑剤とを含有するコンクリート用ポリウレタン系エラストマー型枠製造用組成物であって、前記イソシアネート基含有プレポリマーが、有機ポリイソシアネートと側鎖脂肪族炭化水素基を有する脂肪族炭化水素系高分子ポリオールとを反応させて得られるイソシネート基含有ウレタンプレポリマーであり、かつ、前記可塑剤がアジピン酸ジエステル及び／又はアルキル置換されていてもよいジフェニルエタンであること、を特徴とする前記コンクリート用ポリウレタン系エラストマー型枠製造用組成物。
【００１４】
（５）　イソシアネート基含有プレポリマーと活性水素化合物とを反応させて得られるポリウレタン系エラストマーからなるコンクリート用型枠であって、前記イソシアネート基含有プレポリマーが、有機ポリイソシアネートと側鎖脂肪族炭化水素基を有する脂肪族炭化水素系高分子ポリオールとを反応させて得られるイソシアネート基含有ウレタンプレポリマーであること、を特徴とする前記コンクリート用型枠。
【００１５】
（６）　前記の側鎖脂肪族炭化水素基を有する脂肪族炭化水素系高分子ポリオールが側鎖１，２−ビニル基含有ポリブタジエンポリオールである、前記（５）のコンクリート用型枠。
【００１６】
（７）　イソシアネート基含有プレポリマーとポリアミン化合物とを反応させて得られるポリウレタン系エラストマーからなるコンクリート用型枠であって、前記イソシアネート基含有プレポリマーが、有機ポリイソシアネートと脂肪族炭化水素系高分子ポリオールとを反応させて得られるイソシアネート基含有ウレタンプレポリマーであること、を特徴とする前記コンクリート用型枠。
【００１７】
（８）　前記脂肪族炭化水素系高分子ポリオールがポリブタジエンポリオールである、前記（７）のコンクリート用型枠。
【００１８】
【発明の実施の形態】
以下、本発明を詳しく説明する。
本発明のコンクリート用型枠は、ポリウレタン系のエラストマーからなる。
このポリウレタン系エラストマーは、８５℃におけるｐＨ１３のアルカリ水溶液浸漬試験で１０日経過後の硬度が２５℃で５５〜９０であり、かつ、同条件後における引裂強度の維持率が８０％以上である。具体的には、分子末端にイソシアネート基を有するプレポリマーと活性水素化合物とを反応させて得られるものである。
分子末端にイソシアネート基を有するプレポリマーは、その粘度が７５℃で５００〜２０００ｍＰａ・ｓ、更に５００〜１８００ｍＰａ・ｓであることが好ましく、具体的には、有機ポリイソシアネートと側鎖脂肪族炭化水素基を有する脂肪族炭化水素系高分子ポリオール或いは脂肪族炭化水素系高分子ポリオールとを反応させて得られる、イソシアネート基含有ウレタンプレポリマーが更に好ましい。
【００１９】
前記有機ポリイソシアネートとしては、ポリウレタン系エラストマーの製造に通常使用されるものはいずれも本発明において使用できる。具体的には例えば、ｍ−フェニレンジイソシアネート、ｐ−フェニレンジイソシアネート、４，４′−ジフェニルジイソシアネート、１，　５−ナフタレンジイソシアネート、４，４′−ジフェニルメタンジイソシアネート（ＭＤＩ）、２，２′−ＭＤＩ、２，４′−ＭＤＩ、２　，４−トリレンジイソシアネート（ＴＤＩ）、２，　６−ＴＤＩ、４，　４′−トルイジンジイソシアネート、４，　４′−ジフェニルエーテルジイソシアネートなどの芳香族ジイソシアネート、１，　３−キシリレンジイソシアネート、１，　４−キシリレンジイソシアネートなどの芳香脂肪族ジイソシアネート、トリメチレンジイソシアネート、テトラメチレンジイソシアネート、ヘキサメチレンジイソシアネート、ペンタメチレンジイソシアネート、１，　２−プロピレンジイソシアネート、１，　２−ブチレンジイソシアネート、２，３−ブチレンジイソシアネート、１，３−ブチレンジイソシアネート、２，４，４−トリメチルヘキサメチレンジイソシアネート、２，６−ジイソシアネートメチルカプロエートなどの脂肪族ジイソシアネート、１，３−シクロペンテンジイソシアネート、１，４−シクロヘキサンジイソシアネート、１，３−シクロヘキサンジイソシアネート、３−イソシアネートメチル−３，５，５−トリメチルシクロヘキシルイソシアネート、４，４′−メチレンビス（シクロヘキシルイソシアネート）、メチル−２，４−シクロヘキサンジイソシアネート、メチル−２，６−シクロヘキサンジイソシアネート、１，４−ビス（イソシアネートメチル）シクロヘキサンなどの脂環族ジイソシアネート、およびこれらジイソシアネートのカルボジイミド変性体、ビウレット変性体、アロファネート変性体、二量体、三量体、または、ポリメチレンポリフェニルポリイソシアネート（クルードＭＤＩ、ポリメリックＭＤＩ）などが挙げられる。これらのうち、芳香族ジイソシアネートが好ましく、ＭＤＩとＴＤＩが更に好ましい。
これらは単独でまたは２種以上混合して使用することができる。
【００２０】
前記の側鎖脂肪族炭化水素基を有する脂肪族炭化水素系高分子ポリオール或いは脂肪族炭化水素系高分子ポリオールの具体例としては、側鎖脂肪族炭化水素基を有していてもよい、ポリブタジエンポリオール、アクリロニトリル・ブタジエンポリオール、水素添加したポリブタジエンポリオール、ポリイソプレンポリオール、水素添加したポリイソプレンポリオール、塩素化ポリプロピレンポリオール、塩素化ポリエチレンポリオールが挙げられる。これらのうち、離型性と耐強アルカリ性に優れている点から、側鎖１，２−ビニル基を含有していてもよいポリブタジエンポリオールが最も好ましい。これらは単独でまたは２種以上混合して使用することができる。
また、これらの側鎖脂肪族炭化水素基を有していてもよい脂肪族炭化水素系高分子ポリオールの数平均分子量は、得られるポリウレタン系エラストマーの諸物性の点から、５００以上であることが好ましく、特に１０００〜５０００であることが好ましい。更に、これらの側鎖脂肪族炭化水素基を有していてもよい脂肪族炭化水素系高分子ポリオールの水酸基価は、前記と同様の点から、１０〜１５０ｍｇＫＯＨ／ｇの範囲が好ましく、特に３０〜８０ｍｇＫＯＨ／ｇであることが好ましい。
【００２１】
前記活性水素化合物としては、分子中に２個以上の活性水素（基）を含有するものであり、その粘度が２５℃で５００ｍＰａ・ｓ以下、更に４５０ｍＰａ・ｓ以下であることが好ましい。具体的には、高分子ポリオール、低分子ポリオール、低分子アミノアルコール、水、エポキシ樹脂、ポリエステル樹脂、アクリル樹脂等以外に、高分子ポリアミン、低分子ポリアミン、低分子アミノアルコールの一部、尿素、ポリアミド樹脂等のポリアミン化合物が挙げられる。また、これらの中から選択した一種又は二種以上を同時に用いてもよい。
これらの化合物のうち、前記有機ポリイソシアネートの官能基数に対応して、低分子ポリオール、低分子ポリアミン、高分子ポリアミン、及びこれらの２種以上の混合物が好適である。
【００２２】
高分子ポリオールとしては、ポリエステルポリオール、ポリエステルアミドポリオール、ポリエーテルポリオール、ポリエーテル・エステルポリオール、ポリカーボネートポリオール等が挙げられ、数平均分子量５００以上のものである。ポリエステルポリオール、ポリエステルアミドポリオールとしては、例えば、コハク酸、アジピン酸、テレフタル酸、イソフタル酸等のジカルボン酸、それらの酸エステル、酸無水物等と、エチレングリコール、１，２−プロパンジオール、１，３−プロパンジオール、１，２−ブタンジオール、１，３−ブタンジオール、１，５−ペンタンジオール、１，６−ヘキサンジオール、３−メチル−１，５−ペンタンジオール、ネオペンチルグリコール、トリメチロールプロパン、グリセリン、クオドロールあるいはビスフェノールＡのエチレンオキサイド又はプロピレンオキサイド付加物等の低分子ポリオール、あるいはエチレンジアミン、ヘキサメチレンジアミン、ジエチレントリアミン等の低分子ポリアミン、モノエタノールアミン等のアミノアルコール等の単独、又はこれらの混合物との脱水縮合反応で得られる化合物が挙げられる。さらに、ε−カプロラクトン等の環状エステル（すなわちラクトン）モノマーの開裂重合により得られるラクトン系ポリエステルポリオール等が挙げられる。
ポリエーテルポリオールとしては、例えば、ポリ（オキシエチレン）ポリオール、ポリ（オキシプロピレン）ポリオールが挙げられる。
ポリエーテル・エステルポリオールとしては、例えば、前記のポリエーテルポリオールと前記のジカルボン酸、酸無水物等とから製造される化合物が挙げられる。
ポリカーボネートポリオールとしては、例えば、前記のポリエステルポリオールの合成に用いた低分子ポリオールとジエチルカーボネート、ジフェニルカーボネート等との反応から得られる化合物が挙げられる。
【００２３】
低分子ポリオールとしては、具体的には、前記ポリエステルポリオールの原料として挙げた低分子ポリオール、すなわち、エチレングリコール、１，３−プロパンジオール、１，２−プロパンジオール、１，４−ブタンジオール、１，５−ペンタンジオール、１，６−ヘキサンジオール、３−メチル−１，５−ペンタンジオール、ネオペンチルグリコール、１，８−オクタンジオール、１，９−ノナンジオール、ジエチレングリコール、シクロヘキサン−１，４−ジオール、シクロヘキサン−１，４−ジメタノール、ダイマー酸ジオール、トリメチロールプロパン、グリセリン、ヘキサントリオール、クオドロール、ビス（ヒドロキシエトキシ）ベンゼンあるいはビスフェノールＡのエチレンオキサイド又はプロピレンオキサイド付加物等が挙げられる。
これらは数平均分子量６２〜５００のものが好ましい。
【００２４】
高分子ポリアミンとしては、例えば、ポリプロピレングリコールの末端ジアミノ化物などの、数平均分子量５００以上でポリエーテルポリオールの末端がアミノ基となったポリエーテルポリアミンが挙げられる。
【００２５】
低分子ポリアミンとしては、数平均分子量６２〜５００の、エチレンジアミン、ヘキサメチレンジアミン、イソホロンジアミン、ジアミノジフェニルメタン、３，３′−ジクロロ−４，４′−ジアミノジフェニルメタン、ジアミノジフェニルスルホン等のジアミン、また、ジエチレントリアミン等のトリアミン等が挙げられる。
【００２６】
低分子アミノアルコールとしては、数平均分子量６２〜５００の、モノエタノールアミン、ジエタノールアミン、Ｎ−メチルジエタノールアミン、Ｎ−メチルジプロパノールアミン、Ｎ−フェニルジエタノールアミン、Ｎ−フェニルジプロパノールアミン等が挙げられる。
【００２７】
また、前記のエポキシ樹脂、ポリアミド樹脂、ポリエステル樹脂、アクリル樹脂等は、一般にポリウレタン工業において公知の活性水素基を含有する、数平均分子量５００以上のものである。
【００２８】
本発明におけるエラストマーは、プレポリマー法によって、イソシアネート基含有プレポリマーと前記活性水素化合物とを１００℃以下で混合したのち１０分経過後の２５℃における粘度が１０００００ｍＰａ・ｓ以下、更に８００００ｍＰａ・ｓ以下で反応させて製造するのが好ましい。
【００２９】
すなわち、まず、有機ポリイソシアネートと側鎖脂肪族炭化水素基を有していてもよい脂肪族炭化水素系高分子ポリオールとを反応させて、分子末端にイソシアネート基を有するウレタンプレポリマーを合成する。分子末端にイソシアネート基を有するウレタンプレポリマーを合成するには、有機ポリイソシアネートと側鎖脂肪族炭化水素基を有していてもよい脂肪族炭化水素系高分子ポリオールとを、有機ポリイソシアネートのイソシアネート基が側鎖脂肪族炭化水素基を有していてもよい脂肪族炭化水素系高分子ポリオールの水酸基に対して過剰となる比率で反応させればよい。具体的には、有機ポリイソシアネートと側鎖脂肪族炭化水素基を有していてもよい脂肪族炭化水素系高分子ポリオールとを、その当量比（イソシアネート基／水酸基）が好ましくは１．２〜４．０、更に好ましくは１．５〜３．０となるような割合で反応させる。
なお、この反応においては、必要に応じて、有機金属系、アミン系などの公知のウレタン化触媒を併用してもよい。反応終了後には、必要に応じて、未反応の有機ポリイソシアネートを、例えば、蒸留や抽出などの公知の手段を用いて除去する。
得られる分子末端にイソシアネート基を有するウレタンプレポリマーのイソシアネート基（ＮＣＯ）含量は、０．３〜３５質量％であることが好ましく、更には０．５〜１５質量％、特に１〜１０質量％であることが好ましい。
【００３０】
次いで、得られた分子末端にイソシアネート基を有するプレポリマーと活性水素化合物とを、その当量比（イソシアネート基／活性水素（基））が好ましくは０．８〜１．２となるような割合で加えて混合し、必要に応じて減圧脱泡した後、この混合物をコンクリート用型枠を成形するための金型に注入し、例えば約６０〜１４０℃に加熱して硬化させる。この反応の際にも、必要に応じて、公知のウレタン化触媒を併用することができる。金型は、例えば約６０〜１４０℃に予め加熱しておくことが好ましい。（熱硬化性）ポリウレタン系エラストマーは、通常、約２０分〜数時間加熱硬化させた後に脱型可能となるが、硬化条件としては、脱型の前後を合わせて上記温度で４〜２４時間程度加熱硬化させることが好ましい。また必要に応じて、室温で３〜７日間程度熱成させる。これによって、（熱硬化性ポリウレタン系）エラストマー製のコンクリート用型枠が製造される。
【００３１】
このようにして製造されるポリウレタン系エラストマーは、８５℃におけるｐＨ１３のアルカリ水溶液浸漬試験で１０日経過後の硬度が２５℃で５５〜９０であり、かつ、同条件後における引裂強度と強度の維持率が８０％以上であり、また、このようにして製造されるポリウレタン系エラストマー製のコンクリート用型枠は、ＪＩＳ　Ｋ７３１２により測定した引裂強度が１０．０（ｋＮ／ｍ）以上であることが好ましい。引裂強度が１０．０（ｋＮ／ｍ）未満の場合には、強度が不足して、コンクリート成形体を繰り返し使用する場合において、該型枠に亀裂が生じ、連続してコンクリート成形体を得られない場合がある。また、ＪＩＳ　Ｋ７３１２に記載のＡ形スプリング式硬さ試験機で測定した硬度が６０Ａ〜９８Ａであることが好ましい。硬度が６０Ａ未満の場合には、強度が不足してコンクリート成型時において圧力に耐えられなくなり、意匠の凹凸によって型枠が変形し、満足なコンクリート成形体が得られない場合がある。また、硬度が９８Ａを超えると弾性がなくなり、複雑な形状を有するコンクリート成形体の脱型時において該成形体に欠けや割れが発生し、脱型が困難になる場合がある。
【００３２】
脱型のしやすさから、本エラストマーに可塑剤を加えて、硬度を７０〜８０に調節することが好ましい。
使用できる可塑剤は耐高温アルカリ性が必要であり、ジブチルフタレートやジオクチルフタレートでは良好な結果が得にくく、アジピン酸ジエステルやアルキル置換されていてもよいジフェニルエタンを使用するのが好ましい。
本発明におけるポリウレタン系エラストマーには、必要に応じて、消泡剤、レベリング剤、艶消し剤、難燃剤、揺変剤、粘着付与剤、増粘剤、滑剤、帯電防止剤、界面活性剤、反応遅延剤、脱水剤、酸化防止剤、紫外線吸収剤、加水分解防止剤、耐候安定剤、染料、無機顔料、有機顔料、体質顔料などの公知の添加剤を適宜配合することができる。
【００３３】
【実施例】
以下、実施例および比較例を挙げて、本発明を更に具体的に説明する。
［イソシアネート基含有ウレタンプレポリマーの合成］
合成例１
　ポリブタジエンポリオールＡ（１，４−ｃｉｓ／１，４−ｔｒａｎｓ／１，２−ｖｉｎｙｌ＝１０〜１５質量％／２０〜２５質量％／６０〜７０質量％、官能基数＝１．９、数平均分子量＝２０００）６８０ｇに、４，４′−ＭＤＩ３２０ｇを加え、窒素雰囲気下、８０℃で４時間撹拌して反応させた。反応途中のイソシアネート基含量を滴定により測定し、イソシアネート基含量の減少が止まった時点で反応を終了して、イソシアネート基（ＮＣＯ）含量８．１質量％、粘度５３０ｍＰａ・ｓ（７５℃）のウレタンプレポリマー（Ａ）を製造した。
結果をまとめて表１に示す。
【００３４】
合成例２〜８
　表１に示す各原料を用い、合成例１と同様にして、イソシアネート基を含有するウレタンプレポリマー（Ｂ）〜（Ｈ）を製造した。
結果をまとめて表１に示す。
なお、表１において、
２，４−ＴＤＩ：２，４−トリレンジイソシアネート
４，４′−ＭＤＩ：４，４′−ジフェニルメタンジイソシアネート
ポリブタジエンポリオールＡ：
１，４−ｃｉｓ／１，４−ｔｒａｎｓ／１，２−ｖｉｎｙｌ＝１０〜１５質量％／２０〜２５質量％／６０〜７０質量％、官能基数＝１．９、数平均分子量＝２０００のポリブタジエンポリオール
ポリブタジエンポリオールＢ：
１，４−ｃｉｓ／１，４−ｔｒａｎｓ／１，２−ｖｉｎｙｌ＝０質量％／９０質量％／１０質量％、官能基数＝１．８、水酸基価＝３５〜５５ｍｇＫＯＨ／ｇ、数平均分子量＝２０００のポリブタジエンポリオール
ポリブタジエンポリオールＣ：
１，４−ｃｉｓ／１，４−ｔｒａｎｓ／１，２−ｖｉｎｙｌ＝２０質量％／６０質量％／２０質量％、官能基数＝２．３、水酸基価＝４６．６ｍｇＫＯＨ／ｇ、数平均分子量＝２８００のポリブタジエンポリオール
ポリイソプレンポリオール：
１，４−ｃｉｓ／１，４−ｔｒａｎｓ／１，２−ｖｉｎｙｌ＝２０質量％／６０質量％／２０質量％、官能基数＝２．１、数平均分子量＝２８００のポリイソプレンポリオール
ＰＴＧ１０００：
ポリテトラメチレンエーテルグリコール、数平均分子量１０００、保土谷化学社製
ＤＥＡ−１５００：
ポリエステルポリオール、数平均分子量１５００、日本ポリウレタン社製
ＵＨ−２０３０：
アクリルポリオール、数平均分子量２５００、東亞合成化学社製
【００３５】
【表１】
2004043530.tif 000002
【００３６】
実施例１
［コンクリート用型枠の製造］
合成例１で得られたウレタンプレポリマー（Ａ）１００ｇを６０℃に予備加熱し、これに予め６０〜８０℃で加熱しておいた１，４−ブタンジオール４．９ｇとトリメチロールプロパン３．３ｇとの混合物（２５℃における粘度：１３０ｍＰａ・ｓ）を加えて均一になるよう撹拌混合した。これをすばやく減圧脱泡した後、６０℃に予備加熱しておいた、コンクリート用型枠を成形するための金型に注ぎ、同温度で３０分間加熱して硬化させた後、７日間熟成させて、熱硬化性ポリウレタン系エラストマー製のコンクリート用型枠を製造した。
また、前記と同様にして、物性試験用シートを作成した。
得られたコンクリート用型枠、３０％水酸化カリウム水溶液に８５℃で１０日間浸漬したコンクリート用型枠について、諸物性を測定した。
また、硬化速度をウレタンプレポリマー（Ａ）と硬化剤の合計量が３００ｇスケールで、５００ｍｌのポリカップ中で保温なしの条件で測定したことろ、１０分後の粘度は１４４００ｍＰａ・ｓ（Ｂ型回転粘度計により測定）であった。
【００３７】
［物性試験方法］
（１）硬度
ＪＩＳ　Ｋ７３１２に従ってＡ型スプリング式硬さ試験機により測定した。
（２）Ｍ１００
ＪＩＳ　Ｋ７３１２に従って測定した。
（３）ＴＢ
ＪＩＳ　Ｋ７３１２に従って測定した。
（４）ＴＲ
ＪＩＳ　Ｋ７３１２に従って測定した。
（５）耐アルカリ性試験
上記Ｋ７３１２に規定する試験片をシートから打ち抜き、ＰＨ１３の水酸化カリウム水溶液に浸漬した。液温は８５℃、浸漬時間は１０日間である。試験片厚み２ｍｍ（ＪＩＳ　Ｋ６２５８を準用）。
【００３８】
［コンクリート成形体の製造］
珪石粉１８００ｇ、生石灰３００ｇ、普通ポルトランドセメント９００ｇ、アルミニウム粉末１８００ｇ及び水を混合したスラリーを、前記のコンクリート用型枠に注いだ。断熱用覆いをかけ、５時間放置後、型から出し、その後オートクレーブで１８０℃×１０気圧で完全硬化させて、表面に複雑な起伏を有する軽量発泡コンクリート成形体を製造した。
このコンクリート成形体は、複雑な形状をしているのにもかかわらず、脱型は容易であった。
脱型したコンクリート成形体の表面状態を観察するとともに、上記の操作を繰り返してコンクリート成形体を製造し、型枠表面にコンクリートが付着して脱型が困難になるまでの連続使用回数を調べた。
これらの結果をまとめて表２に示す。
表２において、
2004043530.tif 000003
【００３９】
実施例２〜１１、比較例１〜３
　表２〜４に示す各原料を用い、実施例１と同様にして、熱硬化性ポリウレタン系エラストマー製のコンクリート用型枠を製造し、この型枠の諸物性を測定した。なお、実施例７において、イソシアネート基含有ウレタンプレポリマーとジェファーミンＤ−２０００を混合してから１０分後の粘度は３８０００ｍＰａ・ｓ／２５℃であった。
次に、このコンクリート用型枠を使用してコンクリート成形体を製造し、脱型の容易さ、および脱型したコンクリート成形体の表面状態を観察するとともに、繰り返してコンクリート成形体を製造し、型枠表面にコンクリートが付着して脱型が困難になるまでの連続使用回数を調べた。
これらの結果をまとめて表２〜４に示す。
表３及び４において、
ジェファーミンＤ−２０００：
ポリプロピレングリコールの末端ジアミノ化物、数平均分子量２０００、粘度２５０ｍＰａ・ｓ／２５℃
【００４０】
【表２】
2004043530.tif 000004
【００４１】
【表３】
2004043530.tif 000005
【００４２】
【表４】
2004043530.tif 000006
【００４３】
【発明の効果】
以上説明した通り、本発明の型枠における（ポリウレタン系）エラストマーは、高温においても耐強アルカリ性に優れているため、コンクリート用の型枠として使用したとき、物性の低下が少なく、耐久性に優れている。更に、本発明のコンクリート用型枠は、内部離型剤や外部離型剤を使用しなくても、繰り返し使用が可能で、得られるコンクリート成形体は表面が平滑で、仕上がり面の美観も良好であり、複雑な形状の成形も良好に行なうことができる。